"球状コアと前記球状コアを被覆する少なくとも一層以上のカバーとを有するゴルフボールであって、前記球状コアは、a基材ゴム、b共架橋剤として炭素数が3~8個のα,β-不飽和カルボン酸および/またはその金属塩、c架橋開始剤、dカルボン酸、および、e有機硫黄化合物を含有し、b共架橋剤として炭素数が3~8個のα,β-不飽和カルボン酸のみを含有する場合には、さらにf金属化合物を含有するゴム組成物から形成されていることを特徴とするゴルフボール。前記ゴム組成物は、a基材ゴム100質量部に対して、dカルボン酸を5質量部~40質量部含有するものである請求項1に記載のゴルフボール。前記ゴム組成物は、b共架橋剤として炭素数が3~8個のα,β-不飽和カルボン酸の金属塩を含有する請求項1または2に記載のゴルフボール。d前記カルボン酸は、脂肪酸である請求項1~3のいずれか一項に記載のゴルフボール。d前記カルボン酸は、炭素数が4~30のカルボン酸である請求項1~4のいずれか一項に記載のゴルフボール。e前記有機硫黄化合物は、チオフェノール類、ジフェニルジスルフィド類、チオナフトール類、チウラムジスルフィド類、または、これらの金属塩である請求項1~5のいずれか一項に記載のゴルフボール。前記ゴム組成物は、a基材ゴム100質量部に対して、e有機硫黄化合物を0.05質量部~5質量部含有するものである請求項1~6のいずれか一項に記載のゴルフボール。前記ゴム組成物は、a基材ゴム100質量部に対して、b炭素数が3~8個のα,β-不飽和カルボン酸および/またはその金属塩を15質量部~50質量部含有するものである請求項1~7のいずれか一項に記載のゴルフボール。本発明は、飛行性能に優れたゴルフボールを提供することを目的とする。本発明のゴルフボールは、球状コアと前記球状コアを被覆する少なくとも一層以上のカバーとを有するゴルフボールであって、前記球状コアは、a基材ゴム、b共架橋剤として炭素数が3~8個のα,β-不飽和カルボン酸および/またはその金属塩、c架橋開始剤、dカルボン酸、および、e有機硫黄化合物を含有し、b共架橋剤として炭素数が3~8個のα,β-不飽和カルボン酸のみを含有する場合には、さらにf金属化合物を含有するゴム組成物から形成されていることを特徴とする。本発明は、上記のように構成されることにより、球状コアの硬度分布が、コア中心から表面に向かってほぼ直線的に増加するところに要旨がある。コア硬度分布が、コア中心から表面に向かってほぼ直線的に増加し、かつ、外剛内柔構造の度合が強くなることにより、ドライバースピン量が低下して、飛距離性能が向上する。また本発明では、e有機硫黄化合物を必須成分として使用するため、コアの反発性が高くなる。これらの相乗作用の結果、本発明のゴルフボールは、飛行性能に優れる。通常、コアの外剛内柔構造の度合が強くなると、反発性が低下する。しかし、本発明では、dカルボン酸とe有機硫黄化合物とを併用することにより、コア硬度分布がほぼ直線的に増加し、かつ、外剛内柔度合が強くなる上に、反発性がさらに向上する。特に、同一圧縮変形量で比較すると、本発明のゴルフボールは、dカルボン酸を使用せずにe有機硫黄化合物のみを用いた場合よりも、反発性が高くなる。本発明のゴルフボールにおいて、コア硬度分布が、コア中心から表面に向かってほぼ直線的に増加する理由は、以下のように考えられる。ゴム組成物に配合されるb炭素数が3~8個のα,β-不飽和カルボン酸の金属塩は、コア内部でイオンクラスターを形成してゴム分子鎖を金属架橋すると考えられている。d前記カルボン酸は、コア成形時においてb炭素数が3~8個のα,β-不飽和カルボン酸の金属塩と反応して、カルボン酸の金属塩を生じる。すなわち、d前記カルボン酸は、炭素数が3~8個のα,β-不飽和カルボン酸の金属塩とカチオンを交換し、炭素数が3~8個のα,β-不飽和カルボン酸の金属塩による金属架橋を切断する。このカチオンの交換反応は、コア内部温度が高いコア中心部において起こりやすく、表面にむかって起こりにくくなる。架橋反応の反応熱がコア中心部で溜まるため、コアを成形する際のコア内部温度は、コア中心部で高く、コア表面に向かって低下するからである。言い換えると、金属架橋の切断は、コア中心部において起こりやすく、表面に向かって起こりにくくなる。その結果、コア内部の架橋密度が、コア中心から表面に向かって高くなるので、コア硬度が、コア中心から表面に向かってほぼ直線的に増加するものと考えられる。そして、dカルボン酸とともにe有機硫黄化合物を用いることにより、硬度分布の勾配を制御することができ、コアの外剛内柔構造の度合を一層高めることができる。d前記カルボン酸としては、例えば、炭素数が4~30のカルボン酸を挙げることができ、脂肪酸であることが好ましい。e前記有機硫黄化合物としては、例えば、チオフェノール類、ジフェニルジスルフィド類、チオナフトール類、チウラムジスルフィド類、または、これらの金属塩が好ましい。本発明で使用するゴム組成物は、dカルボン酸の含有量は、a基材ゴム100質量部に対して5質量部~40質量部含有が好ましく、e有機硫黄化合物の含有量は、a基材ゴム100質量部に対して0.05質量部~5質量部が好ましく、b炭素数が3~8個のα,β-不飽和カルボン酸および/またはその金属塩の含有量は、a基材ゴム100質量部に対して、15質量部~50質量部が好ましい。本発明によれば、飛行性能に優れたゴルフボールを提供することができる。本発明のゴルフボールは、球状コアと前記球状コアを被覆する少なくとも一層以上のカバーとを有するゴルフボールであって、前記球状コアは、a基材ゴム、b共架橋剤として炭素数が3~8個のα,β-不飽和カルボン酸および/またはその金属塩、c架橋開始剤、dカルボン酸、および、e有機硫黄化合物を含有し、b共架橋剤として炭素数が3~8個のα,β-不飽和カルボン酸のみを含有する場合には、さらにf金属化合物を含有するゴム組成物から形成されていることを特徴とする。まず、本発明で使用するa基材ゴムについて説明する。a基材ゴムとしては、天然ゴムおよび/または合成ゴムを使用することができ、例えば、ポリブタジエンゴム、天然ゴム、ポリイソプレンゴム、スチレンポリブタジエンゴム、エチレン-プロピレン-ジエンゴムEPDMなどを使用できる。これらは単独で用いても良いし、2種以上を併用してもよい。これらの中でも、特に、反発に有利なシス-1,4-結合を、40質量以上、好ましくは80質量以上、より好ましくは90質量以上有するハイシスポリブタジエンが好適である。前記ハイシスポリブタジエンは、1,2-ビニル結合の含有量が2質量以下であることが好ましく、より好ましくは1.7質量以下、さらに好ましくは1.5質量以下である。1,2-ビニル結合の含有量が多すぎると反発性が低下する場合がある。前記ハイシスポリブタジエンは、希土類元素系触媒で合成されたものが好適であり、特に、ランタン系列希土類元素化合物であるネオジム化合物を用いたネオジム系触媒の使用が、1,4-シス結合が高含量、1,2-ビニル結合が低含量のポリブタジエンゴムを優れた重合活性で得られるので好ましい。前記ハイシスポリブタジエンは、ムーニー粘度ML14100°Cが、30以上であることが好ましく、より好ましくは32以上、さらに好ましくは35以上であり、140以下が好ましく、より好ましくは120以下、さらに好ましくは100以下、最も好ましくは80以下である。なお、本発明でいうムーニー粘度ML14100°Cとは、JISK6300に準じて、Lローターを使用し、予備加熱時間1分間、ローターの回転時間4分間、100°Cの条件下にて測定した値である。前記ハイシスポリブタジエンとしては、分子量分布Mw/MnMw:重量平均分子量、Mn:数平均分子量が、2.0以上であることが好ましく、より好ましくは2.2以上、さらに好ましくは2.4以上、最も好ましくは2.6以上であり、6.0以下であることが好ましく、より好ましくは5.0以下、さらに好ましくは4.0以下、最も好ましくは3.4以下である。ハイシスポリブタジエンの分子量分布Mw/Mnが小さすぎると作業性が低下し、大きすぎると反発性が低下するおそれがある。なお、分子量分布は、ゲルパーミエーションクロマトグラフィ東ソー社製、HLC-8120GPCにより、検知器として示差屈折計を用いて、カラム:GMHHXL東ソー社製、カラム温度:40°C、移動相:テトラヒドロフランの条件で測定し、標準ポリスチレン換算値として算出した値である。次に、b炭素数が3~8個のα,β-不飽和カルボン酸および/またはその金属塩について説明する。b炭素数が3~8個のα,β-不飽和カルボン酸および/またはその金属塩は、共架橋剤として、ゴム組成物に配合されるものであり、基材ゴム分子鎖にグラフト重合することによって、ゴム分子を架橋する作用を有する。本発明で使用するゴム組成物が、共架橋剤として炭素数が3~8個のα,β-不飽和カルボン酸のみを含有する場合、ゴム組成物は、f金属化合物をさらに含有することが好ましい。ゴム組成物中で炭素数が3~8個のα,β-不飽和カルボン酸を金属化合物で中和することにより、共架橋剤として炭素数が3~8個のα,β-不飽和カルボン酸の金属塩を使用する場合と実質的に同様の効果が得られるからである。また、共架橋剤として、炭素数が3~8個のα,β-不飽和カルボン酸とその金属塩とを併用する場合においてもf金属化合物を用いてもよい。炭素数が3~8個のα,β-不飽和カルボン酸としては、例えば、アクリル酸、メタクリル酸、フマル酸、マレイン酸、クロトン酸等を挙げることができる。炭素数が3~8個のα,β-不飽和カルボン酸の金属塩を構成する金属としては、ナトリウム、カリウム、リチウムなどの1価の金属イオン;マグネシウム、カルシウム、亜鉛、バリウム、カドミウムなどの二価の金属イオン;アルミニウムなどの3価の金属イオン;錫、ジルコニウムなどのその他のイオンが挙げられる。前記金属成分は、単独または2種以上の混合物として使用することもできる。これらの中でも、前記金属成分としては、マグネシウム、カルシウム、亜鉛、バリウム、カドミウムなどの二価の金属が好ましい。炭素数が3~8個のα,β-不飽和カルボン酸の二価の金属塩を用いることにより、ゴム分子間に金属架橋が生じやすくなるからである。特に、二価の金属塩としては、得られるゴルフボールの反発性が高くなるということから、アクリル酸亜鉛が好適である。なお、炭素数が3~8個のα,β-不飽和カルボン酸および/またはその金属塩は、単独でもしくは2種以上を組み合わせて使用しても良い。b炭素数が3~8個のα,β-不飽和カルボン酸および/またはその金属塩の含有量は、a基材ゴム100質量部に対して、15質量部以上が好ましく、20質量部以上がより好ましく、50質量部以下が好ましく、45質量部以下がより好ましく、35質量部以下がさらに好ましい。b炭素数が3~8個のα,β-不飽和カルボン酸および/またはその金属塩の含有量が15質量部未満では、ゴム組成物から形成される部材を適当な硬さとするために、後述するc架橋開始剤の量を増加しなければならず、ゴルフボールの反発性が低下する傾向がある。一方、炭素数が3~8個のα,β-不飽和カルボン酸および/またはその金属塩の含有量が50質量部を超えると、ゴム組成物から形成される部材が硬くなりすぎて、ゴルフボールの打球感が低下するおそれがある。c架橋開始剤は、a基材ゴム成分を架橋するために配合されるものである。c架橋開始剤としては、有機過酸化物が好適である。前記有機過酸化物は、具体的には、ジクミルパーオキサイド、1,1-ビスt-ブチルパーオキシ-3,3,5-トリメチルシクロヘキサン、2,5-ジメチル-2,5-ジt―ブチルパーオキシヘキサン、ジ-t-ブチルパーオキサイドなどの有機過酸化物が挙げられる。これらの有機過酸化物は、単独で使用してもよいし、2種以上を併用してもよい。これらの中でもジクミルパーオキサイドが好ましく用いられる。c架橋開始剤の含有量は、a基材ゴム100質量部に対して、0.2質量部以上が好ましく、より好ましくは0.5質量部以上であって、5.0質量部以下が好ましく、より好ましくは2.5質量部以下である。0.2質量部未満では、ゴム組成物から形成される部材が柔らかくなりすぎて、ゴルフボールの反発性が低下する傾向があり、5.0質量部を超えると、ゴム組成物から形成される部材を適切な硬さにするために、前述したb共架橋剤の使用量を減少する必要があり、ゴルフボールの反発性が不足したり、耐久性が悪くなるおそれがある。本発明で使用し得るdカルボン酸について説明する。本発明で使用するdカルボン酸は、カルボキシル基を有する化合物であれば、特に限定されないが、共架橋剤として使用するb炭素数が3~8個のα,β-不飽和カルボン酸は含まれないものとする。dカルボン酸は、コア成形時にコア中心部において、b炭素数が3~8個のα,β-不飽和カルボン酸の金属塩による金属架橋を切断する作用を有するものと考えられる。d前記カルボン酸は、炭素数が3~8個のα,β-不飽和カルボン酸の金属塩とカチオン成分を交換できるものであれば、脂肪族カルボン酸本発明において、単に脂肪酸と称する場合があるまたは芳香族カルボン酸のいずれであってもよい。前記カルボン酸としては、炭素数が4~30のカルボン酸が好ましく、炭素数が9~30のカルボン酸がより好ましく、炭素数が14~28のカルボン酸がさらに好ましい。前記脂肪酸は、飽和脂肪酸、不飽和脂肪酸のいずれであっても良いが、飽和脂肪酸であることが好ましい。前記脂肪酸の具体例としては、例えば、酪酸C4、吉草酸C5、カプロン酸C6、エナント酸C7、カプリル酸オクタン酸C8、ペラルゴン酸C9、カプリン酸デカン酸C10、ラウリン酸C12、ミリスチン酸C14、ミリストレイン酸C14、ペンタデシル酸C15、パルミチン酸C16、パルミトレイン酸C16、マルガリン酸C17、ステアリン酸C18、エライジン酸C18、バクセン酸C18、オレイン酸C18、リノール酸C18、リノレン酸C18、12-ヒドロキシステアリン酸C18、アラキジン酸C20、ガドレイン酸C20、アラキドン酸C20、エイコセン酸C20、ベヘン酸べヘニン酸C22、エルカ酸C22、リグノセリン酸C24、ネルボン酸C24、セロチン酸C26、モンタン酸C28、メリシン酸C30などを挙げることができる。前記脂肪酸は、脂環式カルボン酸であってもよい。脂環式カルボン酸としては、シクロブタンカルボン酸C5、シクロペンタンカルボン酸C6、シクロヘキサンカルボン酸C7、シクロヘキセンカルボン酸C7、シクロヘプタンカルボン酸C8、シクロオクタンカルボン酸C9、シクロヘキシル酢酸C8、シクロノナンカルボン酸C10、シクロデカンカルボン酸C11などを挙げることができる。前記脂肪酸は、単独または2種以上の混合物として使用することもできる。これらの中でも、前記脂肪酸として好ましいのは、デカン酸、ミリスチン酸、パルミチン酸、ステアリン酸、ベヘン酸ベヘニン酸、または、オレイン酸である。芳香族カルボン酸は、芳香環とカルボキシル基とを有する化合物であれば特に限定されない。芳香族カルボン酸の具体例としては、例えば、安息香酸、フタル酸、イソフタル酸、テレフタル酸、ヘメミリット酸ベンゼン-1,2,3-トリカルボン酸、トリメリット酸ベンゼン-1,2,4-トリカルボン酸、トリメシン酸ベンゼン-1,3,5-トリカルボン酸、メロファン酸ベンゼン-1,2,3,4-テトラカルボン酸、プレーニト酸ベンゼン-1,2,3,5-テトラカルボン酸、ピロメリット酸ベンゼン-1,2,4,5-テトラカルボン酸、メリット酸ベンゼンヘキサカルボン酸、ジフェン酸ビフェニル-2,2’-ジカルボン酸、トルイル酸メチル安息香酸、キシリル酸、プレーニチル酸2,3,4-トリメチル安息香酸、γ-イソジュリル酸2,3,5-トリメチル安息香酸、ジュリル酸2,4,5-トリメチル安息香酸、β-イソジュリル酸2,4,6-トリメチル安息香酸、α-イソジュリル酸3,4,5-トリメチル安息香酸、クミン酸4-イソプロピル安息香酸、ウビト酸5-メチルイソフタル酸、α-トルイル酸フェニル酢酸、ヒドロアトロパ酸2-フェニルプロパン酸、ヒドロケイ皮酸3-フェニルプロパン酸などを挙げることができる。また、ヒドロキシル基、アルコキシ基、またはオキソ基で置換された芳香族カルボン酸としては、例えば、サリチル酸2-ヒドロキシ安息香酸、アニス酸メトキシ安息香酸、クレソチン酸ヒドロキシメチル安息香酸、o-ホモサリチル酸2-ヒドロキシ-3-メチル安息香酸、m-ホモサリチル酸2-ヒドロキシ-4-メチル安息香酸、p-ホモサリチル酸2-ヒドロキシ-5-メチル安息香酸、o-ピロカテク酸2,3-ジヒドロキシ安息香酸、β-レソルシル酸2,4-ジヒドロキシ安息香酸、γ-レソルシル酸2,6-ジヒドロキシ安息香酸、プロトカテク酸3,4-ジヒドロキシ安息香酸、α-レソルシル酸3,5-ジヒドロキシ安息香酸、バニリン酸4-ヒドロキシ-3-メトキシ安息香酸、イソバニリン酸3-ヒドロキシ-4-メトキシ安息香酸、ベラトルム酸3,4-ジメトキシ安息香酸、o-ベラトルム酸2,3-ジメトキシ安息香酸、オルセリン酸2,4-ジヒドロキシ-6-メチル安息香酸、m-ヘミピン酸4,5-ジメトキシフタル酸、没食子酸3,4,5-トリヒドロキシ安息香酸、シリング酸4-ヒドロキシ-3,5-ジメトキシ安息香酸、アサロン酸2,4,5-トリメトキシ安息香酸、マンデル酸ヒドロキシフェニル酢酸、バニルマンデル酸ヒドロキシ4-ヒドロキシ-3-メトキシフェニル酢酸、ホモアニス酸4-メトキシフェニル酢酸、ホモゲンチジン酸2,5-ジヒドロキシフェニル酢酸、ホモプロトカテク酸3,4-ジヒドロキシフェニル酢酸、ホモバニリン酸4-ヒドロキシ-3-メトキシフェニル酢酸、ホモイソバニリン酸3-ヒドロキシ-4-メトキシフェニル酢酸、ホモベラトルム酸3,4-ジメトキシフェニル酢酸、o-ホモベラトルム酸2,3-ジメトキシフェニル酢酸、ホモフタル酸2-カルボキシメチル安息香酸、ホモイソフタル酸3-カルボキシメチル安息香酸、ホモテレフタル酸4-カルボキシメチル安息香酸、フタロン酸2-カルボキシカルボニル安息香酸、イソフタロン酸3-カルボキシカルボニル安息香酸、テレフタロン酸4-カルボキシカルボニル安息香酸、ベンジル酸ヒドロキシジフェニル酢酸、アトロラクチン酸2-ヒドロキシ-2-フェニルプロパン酸、トロパ酸3-ヒドロキシ-2-フェニルプロパン酸、メリロット酸3-2-ヒドロキシフェニルプロパン酸、フロレト酸3-4-ヒドロキシフェニルプロパン酸、ヒドロカフェー酸3-3,4-ジヒドロキシフェニルプロパン酸、ヒドロフェルラ酸3-4-ヒドロキシ-3-メトキシフェニルプロパン酸、ヒドロイソフェルラ酸3-3-ヒドロキシ-4-メトキシフェニルプロパン酸、p-クマル酸3-4-ヒドロキシフェニルアクリル酸、ウンベル酸3-2,4-ジヒドロキシフェニルアクリル酸、カフェー酸3-3,4-ジヒドロキシフェニルアクリル酸、フェルラ酸3-4-ヒドロキシ-3-メトキシフェニルアクリル酸、イソフェルラ酸3-3-ヒドロキシ-4-メトキシフェニルアクリル酸、シナピン酸3-4-ヒドロキシ-3,5-ジメトキシフェニルアクリル酸などを挙げることができる。d前記カルボン酸の含有量は、a基材ゴム100質量部に対して、5質量部以上が好ましく、より好ましくは7.5質量部以上、さらに好ましくは10質量部以上であって、40質量部以下が好ましく、より好ましくは20質量部以下であり、さらに好ましくは16質量部以下である。5質量部未満では、dカルボン酸を添加した効果が十分ではなく、コア硬度分布の直線性が低下するおそれがある。また、含有量が40質量部を超えると、得られるコアの硬度が全体的に低下して、反発性が低下するおそれがある。なお、共架橋剤として使用されるアクリル酸亜鉛の表面は、ゴムへの分散性を向上するためにステアリン酸で処理されている場合がある。このようなステアリン酸で表面処理されたアクリル酸亜鉛を使用する場合、本発明では、表面処理剤であるステアリン酸の量がdカルボン酸の含有量に含まれるものとする。例えば、ステアリン酸の表面処理量が10質量であるアクリル酸亜鉛を25質量部用いた場合には、ステアリン酸の量が2.5質量部であり、アクリル酸亜鉛の量が22.5質量部とし、dカルボン酸の含有量として、2.5質量部を計上する。次に、e有機硫黄化合物について説明する。本発明では、コア用ゴム組成物にdカルボン酸に加えて、e有機硫黄化合物を併用することにより、コア硬度分布の略直線性を維持しつつ、コアの外剛内柔構造の度合を制御することができる。e有機硫黄化合物としては、分子内に硫黄原子を有する有機化合物であれば、特に限定されず、例えば、チオール基-SH、または、硫黄数が2~4のポリスルフィド結合-S-S-、-S-S-S-、または、-S-S-S-S-を有する有機化合物、あるいはこれらの金属塩-SM、-S-M-S-、-S-M-S-S-,-S-S-M-S-S-,-S-M-S-S-S-など、Mは金属原子を挙げることができる。また、e前記有機硫黄化合物は、脂肪族化合物脂肪族チオール、脂肪族チオカルボン酸、脂肪族ジチオカルボン酸、脂肪族ポリスルフィドなど、複素環式化合物、脂環式化合物脂環式チオール、脂環式チオカルボン酸、脂環式ジチオカルボン酸、脂環式ポリスルフィドなど、および、芳香族化合物のいずれであってもよい。e有機硫黄化合物としては、例えば、チオフェノール類、チオナフトール類、ポリスルフィド類、チオカルボン類、ジチオカルボン類、スルフェンアミド類、チウラム類、ジチオカルバミン酸塩類、チアゾール類などを挙げることができる。これらのなかでも、e有機硫黄化合物としては、チオフェノール類、硫黄数が2~4のポリスルフィド類、チオナフトール類、チウラム類、または、これらの金属塩が好ましい。e有機硫黄化合物の具体例としては、下記式1~4で表わされる有機硫黄化合物を挙げることができる。式中、R1~R5は、それぞれ独立してH又は置換基を表わす式中、R1~R10は、それぞれ独立してH又は置換基を表わす式中、R1~R5は、それぞれ独立してH又は置換基を、Mは、1価の金属原子を表わす式中、R1~R10は、それぞれ独立してH又は置換基を、M’は2価の金属原子を表わす。上記式1~4において、置換基は、ハロゲン基F、Cl、Br、I、アルキル基、カルボキシル基‐COOHまたはそのエステル‐COOR、ホルミル基‐CHO、アシル基‐COR、ハロゲン化カルボニル基‐COX、スルホ基‐SO3Hまたはそのエステル‐SO3R、ハロゲン化スルホニル基‐SO2X、スルフィノ基‐SO2H、アルキルスルフィニル基‐SOR、カルバモイル基‐CONH2、ハロゲン化アルキル基、シアノ基‐CN、および、アルコキシ基‐ORよりなる群から選択される少なくとも一種である。上記式1で表される有機硫黄化合物の例示としては、チオフェノールの他;4‐フルオロチオフェノール、25‐ジフルオロチオフェノール、245‐トリフルオロチオフェノール、2456‐テトラフルオロチオフェノール、ペンタフルオロチオフェノール、2‐クロロチオフェノール、4‐クロロチオフェノール、24-ジクロロチオフェノール、25‐ジクロロチオフェノール、245‐トリクロロチオフェノール、2456‐テトラクロロチオフェノール、ペンタクロロチオフェノール、4‐ブロモチオフェノール、25‐ジブロモチオフェノール、245‐トリブロモチオフェノール、2456‐テトラブロモチオフェノール、ペンタブロモチオフェノール、4‐ヨードチオフェノール、25‐ジヨードチオフェノール、245‐トリヨードチオフェノール、2456‐テトラヨードチオフェノール、ペンタヨードチオフェノール等のハロゲン基で置換されたチオフェノール類;4‐メチルチオフェノール、245‐トリメチルチオフェノール、ペンタメチルチオフェノール、4‐t‐ブチルチオフェノール、245‐トリ‐t‐ブチルチオフェノール、ペンタ‐t‐ブチルチオフェノール等のアルキル基で置換されたチオフェノール類;4‐カルボキシチオフェノール、246‐トリカルボキシチオフェノール、ペンタカルボキシチオフェノール等のカルボキシル基で置換されたチオフェノール類;4‐メトキシカルボニルチオフェノール、246‐トリメトキシカルボニルチオフェノール、ペンタメトキシカルボニルチオフェノール等のアルコキシカルボニル基で置換されたチオフェノール類;4‐ホルミルチオフェノール、246‐トリホルミルチオフェノール、ペンタホルミルチオフェノール等のホルミル基で置換されたチオフェノール類;4‐アセチルチオフェノール、246‐トリアセチルチオフェノール、ペンタアセチルチオフェノール等のアシル基で置換されたチオフェノール類;4‐クロロカルボニルチオフェノール、246‐トリクロロカルボニルチオフェノール、ペンタクロロカルボニルチオフェノール等のハロゲン化カルボニル基で置換されたチオフェノール類;4‐スルホチオフェノール、246‐トリスルホチオフェノール、ペンタスルホチオフェノール等のスルホ基で置換されたチオフェノール類;4‐メトキシスルホニルチオフェノール、246‐トリメトキシスルホニルチオフェノール、ペンタメトキシスルホニルチオフェノール等のアルコキシスルホニル基で置換されたチオフェノール類;4‐クロロスルホニルチオフェノール、246‐トリクロロスルホニルチオフェノール、ペンタクロロスルホニルチオフェノール等のハロゲン化スルホニル基で置換されたチオフェノール類;4‐スルフィノチオフェノール、246‐トリスルフィノチオフェノール、ペンタスルフィノチオフェノール等のスルフィノ基で置換されたチオフェノール類;4‐メチルスルフィニルチオフェノール、246‐トリメチルスルフィニルチオフェノール、ペンタメチルスルフィニルチオフェノール等のアルキルスルフィニル基で置換されたチオフェノール類;4‐カルバモイルチオフェノール、246‐トリカルバモイルチオフェノール、ペンタカルバモイルチオフェノール等のカルバモイル基で置換されたチオフェノール類;4‐トリクロロメチルチオフェノール、246‐トリトリクロロメチルチオフェノール、ペンタトリクロロメチルチオフェノール等のハロゲン化アルキル基で置換されたチオフェノール類;4‐シアノチオフェノール、246‐トリシアノチオフェノール、ペンタシアノチオフェノール等のシアノ基で置換されたチオフェノール類;4‐メトキシチオフェノール、246‐トリメトキシチオフェノール、ペンタメトキシチオフェノール等のアルコキシ基で置換されたチオフェノール類;等の1種類の置換基で置換された化合物が挙げられる。さらに、上記式1で表される有機硫黄化合物の例示としては、少なくとも1つの1種類の上記置換基に加えて、例えば、ニトロ基‐NO2、アミノ基‐NH2、水酸基‐OH、フェニルチオ基‐SPh等で更に置換された化合物が挙げられ、具体的には4‐クロロ‐2‐ニトロチオフェノール、4‐クロロ‐2‐アミノチオフェノール、4‐クロロ‐2‐ヒドロキシチオフェノール、4‐クロロ‐2‐フェニルチオチオフェノール、4‐メチル‐2‐ニトロチオフェノール、4‐メチル‐2‐アミノチオフェノール、4‐メチル‐2‐ヒドロキシチオフェノール、4‐メチル‐2‐フェニルチオチオフェノール、4‐カルボキシ‐2‐ニトロチオフェノール、4‐カルボキシ‐2‐アミノチオフェノール、4‐カルボキシ‐2‐ヒドロキシチオフェノール、4‐カルボキシ‐2‐フェニルチオチオフェノール、4‐メトキシカルボニル‐2‐ニトロチオフェノール、4‐メトキシカルボニル‐2‐アミノチオフェノール、4‐メトキシカルボニル‐2‐ヒドロキシチオフェノール、4‐メトキシカルボニル‐2‐フェニルチオチオフェノール、4‐ホルミル‐2‐ニトロチオフェノール、4‐ホルミル‐2‐アミノチオフェノール、4‐ホルミル‐2‐ヒドロキシチオフェノール、4‐ホルミル‐2‐フェニルチオチオフェノール、4‐アセチル‐2‐ニトロチオフェノール、4‐アセチル‐2‐アミノチオフェノール、4‐アセチル‐2‐ヒドロキシチオフェノール、4‐アセチル‐2‐フェニルチオチオフェノール、4‐クロロカルボニル‐2‐ニトロチオフェノール、4‐クロロカルボニル‐2‐アミノチオフェノール、4‐クロロカルボニル‐2‐ヒドロキシチオフェノール、4‐クロロカルボニル‐2‐フェニルチオチオフェノール、4‐スルホ‐2‐ニトロチオフェノール、4‐スルホ‐2‐アミノチオフェノール、4‐スルホ‐2‐ヒドロキシチオフェノール、4‐スルホ‐2‐フェニルチオチオフェノール、4‐メトキシスルホニル‐2‐ニトロチオフェノール、4‐メトキシスルホニル‐2‐アミノチオフェノール、4‐メトキシスルホニル‐2‐ヒドロキシチオフェノール、4‐メトキシスルホニル‐2‐フェニルチオチオフェノール、4‐クロロスルホニル‐2‐ニトロチオフェノール、4‐クロロスルホニル‐2‐アミノチオフェノール、4‐クロロスルホニル‐2‐ヒドロキシチオフェノール、4‐クロロスルホニル‐2‐フェニルチオチオフェノール、4‐スルフィノ‐2‐ニトロチオフェノール、4‐スルフィノ‐2‐アミノチオフェノール、4‐スルフィノ‐2‐ヒドロキシチオフェノール、4‐スルフィノ‐2‐フェニルチオチオフェノール、4‐メチルスルフィニル‐2‐ニトロチオフェノール、4‐メチルスルフィニル‐2‐アミノチオフェノール、4‐メチルスルフィニル‐2‐ヒドロキシチオフェノール、4‐メチルスルフィニル‐2‐フェニルチオチオフェノール、4‐カルバモイル‐2‐ニトロチオフェノール、4‐カルバモイル‐2‐アミノチオフェノール、4‐カルバモイル‐2‐ヒドロキシチオフェノール、4‐カルバモイル‐2‐フェニルチオチオフェノール、4‐トリクロロメチル‐2‐ニトロチオフェノール、4‐トリクロロメチル‐2‐アミノチオフェノール、4‐トリクロロメチル‐2‐ヒドロキシチオフェノール、4‐トリクロロメチル‐2‐フェニルチオチオフェノール、4‐シアノ‐2‐ニトロチオフェノール、4‐シアノ‐2‐アミノチオフェノール、4‐シアノ‐2‐ヒドロキシチオフェノール、4‐シアノ‐2‐フェニルチオチオフェノール、4‐メトキシ‐2‐ニトロチオフェノール、4‐メトキシ‐2‐アミノチオフェノール、4‐メトキシ‐2‐ヒドロキシチオフェノール、4‐メトキシ‐2‐フェニルチオチオフェノール等が挙げられる。さらに、上記式1で表される有機硫黄化合物の例示としては、2種類以上の前述の置換基で置換された化合物が挙げられ、具体的には4‐アセチル‐2‐クロロチオフェノール、4‐アセチル‐2‐メチルチオフェノール、4‐アセチル‐2‐カルボキシチオフェノール、4‐アセチル‐2‐メトキシカルボニルチオフェノール、4‐アセチル‐2‐ホルミルチオフェノール、4‐アセチル‐2‐クロロカルボニルチオフェノール、4‐アセチル‐2‐スルホチオフェノール、4‐アセチル‐2‐メトキシスルホニルチオフェノール、4‐アセチル‐2‐クロロスルホニルチオフェノール、4‐アセチル‐2‐スルフィノチオフェノール、4‐アセチル‐2‐メチルスルフィニルチオフェノール、4‐アセチル‐2‐カルバモイルチオフェノール、4‐アセチル‐2‐トリクロロメチルチオフェノール、4‐アセチル‐2‐シアノチオフェノール、4‐アセチル‐2‐メトキシチオフェノール等が挙げられる。上記式2で表される有機硫黄化合物の例示としては、ジフェニルジスルフィドの他;ビス4‐フルオロフェニルジスルフィド、ビス25‐ジフルオロフェニルジスルフィド、ビス245‐トリフルオロフェニルジスルフィド、ビス2456‐テトラフルオロフェニルジスルフィド、ビスペンタフルオロフェニルジスルフィド、ビス4‐クロロフェニルジスルフィド、ビス25‐ジクロロフェニルジスルフィド、ビス245‐トリクロロフェニルジスルフィド、ビス2456‐テトラクロロフェニルジスルフィド、ビスペンタクロロフェニルジスルフィド、ビス4‐ブロモフェニルジスルフィド、ビス25‐ジブロモフェニルジスルフィド、ビス245‐トリブロモフェニルジスルフィド、ビス2456‐テトラブロモフェニルジスルフィド、ビスペンタブロモフェニルジスルフィド、ビス4‐ヨードフェニルジスルフィド、ビス25‐ジヨードフェニルジスルフィド、ビス245‐トリヨードフェニルジスルフィド、ビス2456‐テトラヨードフェニルジスルフィド、ビスペンタヨードフェニルジスルフィド等のハロゲン基で置換されたジフェニルジスルフィド類;ビス4‐メチルフェニルジスルフィド、ビス245‐トリメチルフェニルジスルフィド、ビスペンタメチルフェニルジスルフィド、ビス4‐t‐ブチルフェニルジスルフィド、ビス245‐トリ‐t‐ブチルフェニルジスルフィド、ビスペンタ‐t‐ブチルフェニルジスルフィド等のアルキル基で置換されたジフェニルジスルフィド類;ビス4‐カルボキシフェニルジスルフィド、ビス246‐トリカルボキシフェニルジスルフィド、ビスペンタカルボキシフェニルジスルフィド等のカルボキシル基で置換されたジフェニルジスルフィド類;ビス4‐メトキシカルボニルフェニルジスルフィド、ビス246‐トリメトキシカルボニルフェニルジスルフィド、ビスペンタメトキシカルボニルフェニルジスルフィド等のアルコキシカルボニル基で置換されたジフェニルジスルフィド類;ビス4‐ホルミルフェニルジスルフィド、ビス246‐トリホルミルフェニルジスルフィド、ビスペンタホルミルフェニルジスルフィド等のホルミル基で置換されたジフェニルジスルフィド類;ビス4‐アセチルフェニルジスルフィド、ビス246‐トリアセチルフェニルジスルフィド、ビスペンタアセチルフェニルジスルフィド等のアシル基で置換されたジフェニルジスルフィド類;ビス4‐クロロカルボニルフェニルジスルフィド、ビス246‐トリクロロカルボニルフェニルジスルフィド、ビスペンタクロロカルボニルフェニルジスルフィド等のハロゲン化カルボニル基で置換されたジフェニルジスルフィド類;ビス4‐スルホフェニルジスルフィド、ビス246‐トリスルホフェニルジスルフィド、ビスペンタスルホフェニルジスルフィド等のスルホ基で置換されたジフェニルジスルフィド類;ビス4‐メトキシスルホニルフェニルジスルフィド、ビス246‐トリメトキシスルホニルフェニルジスルフィド、ビスペンタメトキシスルホニルフェニルジスルフィド等のアルコキシスルホニル基で置換されたジフェニルジスルフィド類;ビス4‐クロロスルホニルフェニルジスルフィド、ビス246‐トリクロロスルホニルフェニルジスルフィド、ビスペンタクロロスルホニルフェニルジスルフィド等のハロゲン化スルホニル基で置換されたジフェニルジスルフィド類;ビス4‐スルフィノフェニルジスルフィド、ビス246‐トリスルフィノフェニルジスルフィド、ビスペンタスルフィノフェニルジスルフィド等のスルフィノ基で置換されたジフェニルジスルフィド類;ビス4‐メチルスルフィニルフェニルジスルフィド、ビス246‐トリメチルスルフィニルフェニルジスルフィド、ビスペンタメチルスルフィニルフェニルジスルフィド等のアルキルスルフィニル基で置換されたジフェニルジスルフィド類;ビス4‐カルバモイルフェニルジスルフィド、ビス246‐トリカルバモイルフェニルジスルフィド、ビスペンタカルバモイルフェニルジスルフィド等のカルバモイル基で置換されたジフェニルジスルフィド類;ビス4‐トリクロロメチルフェニルジスルフィド、ビス246‐トリトリクロロメチルフェニルジスルフィド、ビスペンタトリクロロメチルフェニルジスルフィド等のハロゲン化アルキル基で置換されたジフェニルジスルフィド類;ビス4‐シアノフェニルジスルフィド、ビス246‐トリシアノフェニルジスルフィド、ビスペンタシアノフェニルジスルフィド等のシアノ基で置換されたジフェニルジスルフィド類;ビス4‐メトキシフェニルジスルフィド、ビス246‐トリメトキシフェニルジスルフィド、ビスペンタメトキシフェニルジスルフィド等のアルコキシ基で置換されたジフェニルジスルフィド類;等の1種類の置換基で置換された化合物が挙げられる。さらに、上記式2で表される有機硫黄化合物の例示としては、少なくとも1つの1種類の上記置換基に加えて、例えば、ニトロ基‐NO2、アミノ基‐NH2、水酸基‐OH、フェニルチオ基‐SPh等で置換された化合物が挙げられ、具体的にはビス4‐クロロ‐2‐ニトロフェニルジスルフィド、ビス4‐クロロ‐2‐アミノフェニルジスルフィド、ビス4‐クロロ‐2‐ヒドロキシフェニルジスルフィド、ビス4‐クロロ‐2‐フェニルチオフェニルジスルフィド、ビス4‐メチル‐2‐ニトロフェニルジスルフィド、ビス4‐メチル‐2‐アミノフェニルジスルフィド、ビス4‐メチル‐2‐ヒドロキシフェニルジスルフィド、ビス4‐メチル‐2‐フェニルチオフェニルジスルフィド、ビス4‐カルボキシ‐2‐ニトロフェニルジスルフィド、ビス4‐カルボキシ‐2‐アミノフェニルジスルフィド、ビス4‐カルボキシ‐2‐ヒドロキシフェニルジスルフィド、ビス4‐カルボキシ‐2‐フェニルチオフェニルジスルフィド、ビス4‐メトキシカルボニル‐2‐ニトロフェニルジスルフィド、ビス4‐メトキシカルボニル‐2‐アミノフェニルジスルフィド、ビス4‐メトキシカルボニル‐2‐ヒドロキシフェニルジスルフィド、ビス4‐メトキシカルボニル‐2‐フェニルチオフェニルジスルフィド、ビス4‐ホルミル‐2‐ニトロフェニルジスルフィド、ビス4‐ホルミル‐2‐アミノフェニルジスルフィド、ビス4‐ホルミル‐2‐ヒドロキシフェニルジスルフィド、ビス4‐ホルミル‐2‐フェニルチオフェニルジスルフィド、ビス4‐アセチル‐2‐ニトロフェニルジスルフィド、ビス4‐アセチル‐2‐アミノフェニルジスルフィド、ビス4‐アセチル‐2‐ヒドロキシフェニルジスルフィド、ビス4‐アセチル‐2‐フェニルチオフェニルジスルフィド、ビス4‐クロロカルボニル‐2‐ニトロフェニルジスルフィド、ビス4‐クロロカルボニル‐2‐アミノフェニルジスルフィド、ビス4‐クロロカルボニル‐2‐ヒドロキシフェニルジスルフィド、ビス4‐クロロカルボニル‐2‐フェニルチオフェニルジスルフィド、ビス4‐スルホ‐2‐ニトロフェニルジスルフィド、ビス4‐スルホ‐2‐アミノフェニルジスルフィド、ビス4‐スルホ‐2‐ヒドロキシフェニルジスルフィド、ビス4‐スルホ‐2‐フェニルチオフェニルジスルフィド、ビス4‐メトキシスルホニル‐2‐ニトロフェニルジスルフィド、ビス4‐メトキシスルホニル‐2‐アミノフェニルジスルフィド、ビス4‐メトキシスルホニル‐2‐ヒドロキシフェニルジスルフィド、ビス4‐メトキシスルホニル‐2‐フェニルチオフェニルジスルフィド、ビス4‐クロロスルホニル‐2‐ニトロフェニルジスルフィド、ビス4‐クロロスルホニル‐2‐アミノフェニルジスルフィド、ビス4‐クロロスルホニル‐2‐ヒドロキシフェニルジスルフィド、ビス4‐クロロスルホニル‐2‐フェニルチオフェニルジスルフィド、ビス4‐スルフィノ‐2‐ニトロフェニルジスルフィド、ビス4‐スルフィノ‐2‐アミノフェニルジスルフィド、ビス4‐スルフィノ‐2‐ヒドロキシフェニルジスルフィド、ビス4‐スルフィノ‐2‐フェニルチオフェニルジスルフィド、ビス4‐メチルスルフィニル‐2‐ニトロフェニルジスルフィド、ビス4‐メチルスルフィニル‐2‐アミノフェニルジスルフィド、ビス4‐メチルスルフィニル‐2‐ヒドロキシフェニルジスルフィド、ビス4‐メチルスルフィニル‐2‐フェニルチオフェニルジスルフィド、ビス4‐カルバモイル‐2‐ニトロフェニルジスルフィド、ビス4‐カルバモイル‐2‐アミノフェニルジスルフィド、ビス4‐カルバモイル‐2‐ヒドロキシフェニルジスルフィド、ビス4‐カルバモイル‐2‐フェニルチオフェニルジスルフィド、ビス4‐トリクロロメチル‐2‐ニトロフェニルジスルフィド、ビス4‐トリクロロメチル‐2‐アミノフェニルジスルフィド、ビス4‐トリクロロメチル‐2‐ヒドロキシフェニルジスルフィド、ビス4‐トリクロロメチル‐2‐フェニルチオフェニルジスルフィド、ビス4‐シアノ‐2‐ニトロフェニルジスルフィド、ビス4‐シアノ‐2‐アミノフェニルジスルフィド、ビス4‐シアノ‐2‐ヒドロキシフェニルジスルフィド、ビス4‐シアノ‐2‐フェニルチオフェニルジスルフィド、ビス4‐メトキシ‐2‐ニトロフェニルジスルフィド、ビス4‐メトキシ‐2‐アミノフェニルジスルフィド、ビス4‐メトキシ‐2‐ヒドロキシフェニルジスルフィド、ビス4‐メトキシ‐2‐フェニルチオフェニルジスルフィド等が挙げられる。さらに、上記式2で表される有機硫黄化合物の例示としては、2種類以上の前述の置換基で置換された化合物が挙げられ、具体的にはビス4‐アセチル‐2‐クロロフェニルジスルフィド、ビス4‐アセチル‐2‐メチルフェニルジスルフィド、ビス4‐アセチル‐2‐カルボキシフェニルジスルフィド、ビス4‐アセチル‐2‐メトキシカルボニルフェニルジスルフィド、ビス4‐アセチル‐2‐ホルミルフェニルジスルフィド、ビス4‐アセチル‐2‐クロロカルボニルフェニルジスルフィド、ビス4‐アセチル‐2‐スルホフェニルジスルフィド、ビス4‐アセチル‐2‐メトキシスルホニルフェニルジスルフィド、ビス4‐アセチル‐2‐クロロスルホニルフェニルジスルフィド、ビス4‐アセチル‐2‐スルフィノフェニルジスルフィド、ビス4‐アセチル‐2‐メチルスルフィニルフェニルジスルフィド、ビス4‐アセチル‐2‐カルバモイルフェニルジスルフィド、ビス4‐アセチル‐2‐トリクロロメチルフェニルジスルフィド、ビス4‐アセチル‐2‐シアノフェニルジスルフィド、ビス4‐アセチル‐2‐メトキシフェニルジスルフィド等が挙げられる。上記式3で表される有機硫黄化合物の例示としては、チオフェノールナトリウム塩の他;4‐フルオロチオフェノールナトリウム塩、25‐ジフルオロチオフェノールナトリウム塩、245‐トリフルオロチオフェノールナトリウム塩、2456‐テトラフルオロチオフェノールナトリウム塩、ペンタフルオロチオフェノールナトリウム塩、4‐クロロチオフェノールナトリウム塩、25‐ジクロロチオフェノールナトリウム塩、245‐トリクロロチオフェノールナトリウム塩、2456‐テトラクロロチオフェノールナトリウム塩、ペンタクロロチオフェノールナトリウム塩、4‐ブロモチオフェノールナトリウム塩、25‐ジブロモチオフェノールナトリウム塩、245‐トリブロモチオフェノールナトリウム塩、2456‐テトラブロモチオフェノールナトリウム塩、ペンタブロモチオフェノールナトリウム塩、4‐ヨードチオフェノールナトリウム塩、25‐ジヨードチオフェノールナトリウム塩、245‐トリヨードチオフェノールナトリウム塩、2456‐テトラヨードチオフェノールナトリウム塩、ペンタヨードチオフェノールナトリウム塩等のハロゲン基で置換されたチオフェノールナトリウム塩類;4‐メチルチオフェノールナトリウム塩、245‐トリメチルチオフェノールナトリウム塩、ペンタメチルチオフェノールナトリウム塩、4‐t‐ブチルチオフェノールナトリウム塩、245‐トリ‐t‐ブチルチオフェノールナトリウム塩、ペンタt‐ブチルチオフェノールナトリウム塩等のアルキル基で置換されたチオフェノールナトリウム塩類;4‐カルボキシチオフェノールナトリウム塩、246‐トリカルボキシチオフェノールナトリウム塩、ペンタカルボキシチオフェノールナトリウム塩等のカルボキシル基で置換されたチオフェノールナトリウム塩類;4‐メトキシカルボニルチオフェノールナトリウム塩、246‐トリメトキシカルボニルチオフェノールナトリウム塩、ペンタメトキシカルボニルチオフェノールナトリウム塩等のアルコキシカルボニル基で置換されたチオフェノールナトリウム塩類;4‐ホルミルチオフェノールナトリウム塩、246‐トリホルミルチオフェノールナトリウム塩、ペンタホルミルチオフェノールナトリウム塩等のホルミル基で置換されたチオフェノールナトリウム塩類;4‐アセチルチオフェノールナトリウム塩、246‐トリアセチルチオフェノールナトリウム塩、ペンタアセチルチオフェノールナトリウム塩等のアシル基で置換されたチオフェノールナトリウム塩類;4‐クロロカルボニルチオフェノールナトリウム塩、246‐トリクロロカルボニルチオフェノールナトリウム塩、ペンタクロロカルボニルチオフェノールナトリウム塩等のハロゲン化カルボニル基で置換されたチオフェノールナトリウム塩類;4‐スルホチオフェノールナトリウム塩、246‐トリスルホチオフェノールナトリウム塩、ペンタスルホチオフェノールナトリウム塩等のスルホ基で置換されたチオフェノールナトリウム塩類;4‐メトキシスルホニルチオフェノールナトリウム塩、246‐トリメトキシスルホニルチオフェノールナトリウム塩、ペンタメトキシスルホニルチオフェノールナトリウム塩等のアルコキシスルホニル基で置換されたチオフェノールナトリウム塩類;4‐クロロスルホニルチオフェノールナトリウム塩、246‐トリクロロスルホニルチオフェノールナトリウム塩、ペンタクロロスルホニルチオフェノールナトリウム塩等のハロゲン化スルホニル基で置換されたチオフェノールナトリウム塩類;4‐スルフィノチオフェノールナトリウム塩、246‐トリスルフィノチオフェノールナトリウム塩、ペンタスルフィノチオフェノールナトリウム塩等のスルフィノ基で置換されたチオフェノールナトリウム塩類;4‐メチルスルフィニルチオフェノールナトリウム塩、246‐トリメチルスルフィニルチオフェノールナトリウム塩、ペンタメチルスルフィニルチオフェノールナトリウム塩等のアルキルスルフィニル基で置換されたチオフェノールナトリウム塩類;4‐カルバモイルチオフェノールナトリウム塩、246‐トリカルバモイルチオフェノールナトリウム塩、ペンタカルバモイルチオフェノールナトリウム塩等のカルバモイル基で置換されたチオフェノールナトリウム塩類;4‐トリクロロメチルチオフェノールナトリウム塩、246‐トリトリクロロメチルチオフェノールナトリウム塩、ペンタトリクロロメチルチオフェノールナトリウム塩等のハロゲン化アルキル基で置換されたチオフェノールナトリウム塩類;4‐シアノチオフェノールナトリウム塩、246‐トリシアノチオフェノールナトリウム塩、ペンタシアノチオフェノールナトリウム塩等のシアノ基で置換されたチオフェノールナトリウム塩類;4‐メトキシチオフェノールナトリウム塩、246‐トリメトキシチオフェノールナトリウム塩、ペンタメトキシチオフェノールナトリウム塩等のアルコキシ基で置換されたチオフェノールナトリウム塩類;等の1種類の置換基で置換された化合物が挙げられる。さらに、上記式3で表される有機硫黄化合物の例示としては、少なくとも1つの1種類の上記置換基に加えて、例えば、ニトロ基‐NO2、アミノ基‐NH2、水酸基‐OH、フェニルチオ基‐SPh等で置換された化合物が挙げられ、具体的には4‐クロロ‐2‐ニトロチオフェノールナトリウム塩、4‐クロロ‐2‐アミノチオフェノールナトリウム塩、4‐クロロ‐2‐ヒドロキシチオフェノールナトリウム塩、4‐クロロ‐2‐フェニルチオチオフェノールナトリウム塩、4‐メチル‐2‐ニトロチオフェノールナトリウム塩、4‐メチル‐2‐アミノチオフェノールナトリウム塩、4‐メチル‐2‐ヒドロキシチオフェノールナトリウム塩、4‐メチル‐2‐フェニルチオチオフェノールナトリウム塩、4‐カルボキシ‐2‐ニトロチオフェノールナトリウム塩、4‐カルボキシ‐2‐アミノチオフェノールナトリウム塩、4‐カルボキシ‐2‐ヒドロキシチオフェノールナトリウム塩、4‐カルボキシ‐2‐フェニルチオチオフェノールナトリウム塩、4‐メトキシカルボニル‐2‐ニトロチオフェノールナトリウム塩、4‐メトキシカルボニル‐2‐アミノチオフェノールナトリウム塩、4‐メトキシカルボニル‐2‐ヒドロキシチオフェノールナトリウム塩、4‐メトキシカルボニル‐2‐フェニルチオチオフェノールナトリウム塩、4‐ホルミル‐2‐ニトロチオフェノールナトリウム塩、4‐ホルミル‐2‐アミノチオフェノールナトリウム塩、4‐ホルミル‐2‐ヒドロキシチオフェノールナトリウム塩、4‐ホルミル‐2‐フェニルチオチオフェノールナトリウム塩、4‐アセチル‐2‐ニトロチオフェノールナトリウム塩、4‐アセチル‐2‐アミノチオフェノールナトリウム塩、4‐アセチル‐2‐ヒドロキシチオフェノールナトリウム塩、4‐アセチル‐2‐フェニルチオチオフェノールナトリウム塩、4‐クロロカルボニル‐2‐ニトロチオフェノールナトリウム塩、4‐クロロカルボニル‐2‐アミノチオフェノールナトリウム塩、4‐クロロカルボニル‐2‐ヒドロキシチオフェノールナトリウム塩、4‐クロロカルボニル‐2‐フェニルチオチオフェノールナトリウム塩、4‐スルホ‐2‐ニトロチオフェノールナトリウム塩、4‐スルホ‐2‐アミノチオフェノールナトリウム塩、4‐スルホ‐2‐ヒドロキシチオフェノールナトリウム塩、4‐スルホ‐2‐フェニルチオチオフェノールナトリウム塩、4‐メトキシスルホニル‐2‐ニトロチオフェノールナトリウム塩、4‐メトキシスルホニル‐2‐アミノチオフェノールナトリウム塩、4‐メトキシスルホニル‐2‐ヒドロキシチオフェノールナトリウム塩、4‐メトキシスルホニル‐2‐フェニルチオチオフェノールナトリウム塩、4‐クロロスルホニル‐2‐ニトロチオフェノールナトリウム塩、4‐クロロスルホニル‐2‐アミノチオフェノールナトリウム塩、4‐クロロスルホニル‐2‐ヒドロキシチオフェノールナトリウム塩、4‐クロロスルホニル‐2‐フェニルチオチオフェノールナトリウム塩、4‐スルフィノ‐2‐ニトロチオフェノールナトリウム塩、4‐スルフィノ‐2‐アミノチオフェノールナトリウム塩、4‐スルフィノ‐2‐ヒドロキシチオフェノールナトリウム塩、4‐スルフィノ‐2‐フェニルチオチオフェノールナトリウム塩、4‐メチルスルフィニル‐2‐ニトロチオフェノールナトリウム塩、4‐メチルスルフィニル‐2‐アミノチオフェノールナトリウム塩、4‐メチルスルフィニル‐2‐ヒドロキシチオフェノールナトリウム塩、4‐メチルスルフィニル‐2‐フェニルチオチオフェノールナトリウム塩、4‐カルバモイル‐2‐ニトロチオフェノールナトリウム塩、4‐カルバモイル‐2‐アミノチオフェノールナトリウム塩、4‐カルバモイル‐2‐ヒドロキシチオフェノールナトリウム塩、4‐カルバモイル‐2‐フェニルチオチオフェノールナトリウム塩、4‐トリクロロメチル‐2‐ニトロチオフェノールナトリウム塩、4‐トリクロロメチル‐2‐アミノチオフェノールナトリウム塩、4‐トリクロロメチル‐2‐ヒドロキシチオフェノールナトリウム塩、4‐トリクロロメチル‐2‐フェニルチオチオフェノールナトリウム塩、4‐シアノ‐2‐ニトロチオフェノールナトリウム塩、4‐シアノ‐2‐アミノチオフェノールナトリウム塩、4‐シアノ‐2‐ヒドロキシチオフェノールナトリウム塩、4‐シアノ‐2‐フェニルチオチオフェノールナトリウム塩、4‐メトキシ‐2‐ニトロチオフェノールナトリウム塩、4‐メトキシ‐2‐アミノチオフェノールナトリウム塩、4‐メトキシ‐2‐ヒドロキシチオフェノールナトリウム塩、4‐メトキシ‐2‐フェニルチオチオフェノールナトリウム塩等が挙げられる。さらに、上記式3で表される有機硫黄化合物の例示としては、2種類以上の前述の置換基で置換された化合物が挙げられ、具体的には4‐アセチル‐2‐クロロチオフェノールナトリウム塩、4‐アセチル‐2‐メチルチオフェノールナトリウム塩、4‐アセチル‐2‐カルボキシチオフェノールナトリウム塩、4‐アセチル‐2‐メトキシカルボニルチオフェノールナトリウム塩、4‐アセチル‐2‐ホルミルチオフェノールナトリウム塩、4‐アセチル‐2‐クロロカルボニルチオフェノールナトリウム塩、4‐アセチル‐2‐スルホチオフェノールナトリウム塩、4‐アセチル‐2‐メトキシスルホニルチオフェノールナトリウム塩、4‐アセチル‐2‐クロロスルホニルチオフェノールナトリウム塩、4‐アセチル‐2‐スルフィノチオフェノールナトリウム塩、4‐アセチル‐2‐メチルスルフィニルチオフェノールナトリウム塩、4‐アセチル‐2‐カルバモイルチオフェノールナトリウム塩、4‐アセチル‐2‐トリクロロメチルチオフェノールナトリウム塩、4‐アセチル‐2‐シアノチオフェノールナトリウム塩、4‐アセチル‐2‐メトキシチオフェノールナトリウム塩等が挙げられる。上記式3で表される有機硫黄化合物の例示において、Mで表される1価の金属としては、上記ナトリウム以外に、リチウム、カリウム、銅I、銀I等が挙げられる。上記式4で表される有機硫黄化合物の例示としては、チオフェノール亜鉛塩の他;4‐フルオロチオフェノール亜鉛塩、25‐ジフルオロチオフェノール亜鉛塩、245‐トリフルオロチオフェノール亜鉛塩、2456‐テトラフルオロチオフェノール亜鉛塩、ペンタフルオロチオフェノール亜鉛塩、4‐クロロチオフェノール亜鉛塩、25‐ジクロロチオフェノール亜鉛塩、245‐トリクロロチオフェノール亜鉛塩、2456‐テトラクロロチオフェノール亜鉛塩、ペンタクロロチオフェノール亜鉛塩、4‐ブロモチオフェノール亜鉛塩、25‐ジブロモチオフェノール亜鉛塩、245‐トリブロモチオフェノール亜鉛塩、2456‐テトラブロモチオフェノール亜鉛塩、ペンタブロモチオフェノール亜鉛塩、4‐ヨードチオフェノール亜鉛塩、25‐ジヨードチオフェノール亜鉛塩、245‐トリヨードチオフェノール亜鉛塩、2456‐テトラヨードチオフェノール亜鉛塩、ペンタヨードチオフェノール亜鉛塩等のハロゲン基で置換されたチオフェノール亜鉛塩類;4‐メチルチオフェノール亜鉛塩、245‐トリメチルチオフェノール亜鉛塩、ペンタメチルチオフェノール亜鉛塩、4‐t‐ブチルチオフェノール亜鉛塩、245‐トリ‐t‐ブチルチオフェノール亜鉛塩、ペンタ‐t‐ブチルチオフェノール亜鉛塩等のアルキル基で置換されたチオフェノール亜鉛塩類;4‐カルボキシチオフェノール亜鉛塩、246‐トリカルボキシチオフェノール亜鉛塩、ペンタカルボキシチオフェノール亜鉛塩等のカルボキシル基で置換されたチオフェノール亜鉛塩類;4‐メトキシカルボニルチオフェノール亜鉛塩、246‐トリメトキシカルボニルチオフェノール亜鉛塩、ペンタメトキシカルボニルチオフェノール亜鉛塩等のアルコキシカルボニル基で置換されたチオフェノール亜鉛塩類;4‐ホルミルチオフェノール亜鉛塩、246‐トリホルミルチオフェノール亜鉛塩、ペンタホルミルチオフェノール亜鉛塩等のホルミル基で置換されたチオフェノール亜鉛塩類;4‐アセチルチオフェノール亜鉛塩、246‐トリアセチルチオフェノール亜鉛塩、ペンタアセチルチオフェノール亜鉛塩等のアシル基で置換されたチオフェノール亜鉛塩類;4‐クロロカルボニルチオフェノール亜鉛塩、246‐トリクロロカルボニルチオフェノール亜鉛塩、ペンタクロロカルボニルチオフェノール亜鉛塩等のハロゲン化カルボニル基で置換されたチオフェノール亜鉛塩類;4‐スルホチオフェノール亜鉛塩、246‐トリスルホチオフェノール亜鉛塩、ペンタスルホチオフェノール亜鉛塩等のスルホ基で置換されたチオフェノール亜鉛塩類;4‐メトキシスルホニルチオフェノール亜鉛塩、246‐トリメトキシスルホニルチオフェノール亜鉛塩、ペンタメトキシスルホニルチオフェノール亜鉛塩等のアルコキシスルホニル基で置換されたチオフェノール亜鉛塩類;4‐クロロスルホニルチオフェノール亜鉛塩、246‐トリクロロスルホニルチオフェノール亜鉛塩、ペンタクロロスルホニルチオフェノール亜鉛塩等のハロゲン化スルホニル基で置換されたチオフェノール亜鉛塩類;4‐スルフィノチオフェノール亜鉛塩、246‐トリスルフィノチオフェノール亜鉛塩、ペンタスルフィノチオフェノール亜鉛塩等のスルフィノ基で置換されたチオフェノール亜鉛塩類;4‐メチルスルフィニルチオフェノール亜鉛塩、246‐トリメチルスルフィニルチオフェノール亜鉛塩、ペンタメチルスルフィニルチオフェノール亜鉛塩等のアルキルスルフィニル基で置換されたチオフェノール亜鉛塩類;4‐カルバモイルチオフェノール亜鉛塩、246‐トリカルバモイルチオフェノール亜鉛塩、ペンタカルバモイルチオフェノール亜鉛塩等のカルバモイル基で置換されたチオフェノール亜鉛塩類;4‐トリクロロメチルチオフェノール亜鉛塩、246‐トリトリクロロメチルチオフェノール亜鉛塩、ペンタトリクロロメチルチオフェノール亜鉛塩等のハロゲン化アルキル基で置換されたチオフェノール亜鉛塩類;4‐シアノチオフェノール亜鉛塩、246‐トリシアノチオフェノール亜鉛塩、ペンタシアノチオフェノール亜鉛塩等のシアノ基で置換されたチオフェノール亜鉛塩類;4‐メトキシチオフェノール亜鉛塩、246‐トリメトキシチオフェノール亜鉛塩、ペンタメトキシチオフェノール亜鉛塩等のアルコキシ基で置換されたチオフェノール亜鉛塩類;等の1種類の置換基で置換された化合物が挙げられる。さらに、上記式4で表される有機硫黄化合物の例示としては、少なくとも1つの1種類の上記置換基に加えて、例えば、ニトロ基‐NO2、アミノ基‐NH2、水酸基‐OH、フェニルチオ基‐SPh等で置換された化合物が挙げられ、具体的には4‐クロロ‐2‐ニトロチオフェノール亜鉛塩、4‐クロロ‐2‐アミノチオフェノール亜鉛塩、4‐クロロ‐2‐ヒドロキシチオフェノール亜鉛塩、4‐クロロ‐2‐フェニルチオチオフェノール亜鉛塩、4‐メチル‐2‐ニトロチオフェノール亜鉛塩、4‐メチル‐2‐アミノチオフェノール亜鉛塩、4‐メチル‐2‐ヒドロキシチオフェノール亜鉛塩、4‐メチル‐2‐フェニルチオチオフェノール亜鉛塩、4‐カルボキシ‐2‐ニトロチオフェノール亜鉛塩、4‐カルボキシ‐2‐アミノチオフェノール亜鉛塩、4‐カルボキシ‐2‐ヒドロキシチオフェノール亜鉛塩、4‐カルボキシ‐2‐フェニルチオチオフェノール亜鉛塩、4‐メトキシカルボニル‐2‐ニトロチオフェノール亜鉛塩、4‐メトキシカルボニル‐2‐アミノチオフェノール亜鉛塩、4‐メトキシカルボニル‐2‐ヒドロキシチオフェノール亜鉛塩、4‐メトキシカルボニル‐2‐フェニルチオチオフェノール亜鉛塩、4‐ホルミル‐2‐ニトロチオフェノール亜鉛塩、4‐ホルミル‐2‐アミノチオフェノール亜鉛塩、4‐ホルミル‐2‐ヒドロキシチオフェノール亜鉛塩、4‐ホルミル‐2‐フェニルチオチオフェノール亜鉛塩、4‐アセチル‐2‐ニトロチオフェノール亜鉛塩、4‐アセチル‐2‐アミノチオフェノール亜鉛塩、4‐アセチル‐2‐ヒドロキシチオフェノール亜鉛塩、4‐アセチル‐2‐フェニルチオチオフェノール亜鉛塩、4‐クロロカルボニル‐2‐ニトロチオフェノール亜鉛塩、4‐クロロカルボニル‐2‐アミノチオフェノール亜鉛塩、4‐クロロカルボニル‐2‐ヒドロキシチオフェノール亜鉛塩、4‐クロロカルボニル‐2‐フェニルチオチオフェノール亜鉛塩、4‐スルホ‐2‐ニトロチオフェノール亜鉛塩、4‐スルホ‐2‐アミノチオフェノール亜鉛塩、4‐スルホ‐2‐ヒドロキシチオフェノール亜鉛塩、4‐スルホ‐2‐フェニルチオチオフェノール亜鉛塩、4‐メトキシスルホニル‐2‐ニトロチオフェノール亜鉛塩、4‐メトキシスルホニル‐2‐アミノチオフェノール亜鉛塩、4‐メトキシスルホニル‐2‐ヒドロキシチオフェノール亜鉛塩、4‐メトキシスルホニル‐2‐フェニルチオチオフェノール亜鉛塩、4‐クロロスルホニル‐2‐ニトロチオフェノール亜鉛塩、4‐クロロスルホニル‐2‐アミノチオフェノール亜鉛塩、4‐クロロスルホニル‐2‐ヒドロキシチオフェノール亜鉛塩、4‐クロロスルホニル‐2‐フェニルチオチオフェノール亜鉛塩、4‐スルフィノ‐2‐ニトロチオフェノール亜鉛塩、4‐スルフィノ‐2‐アミノチオフェノール亜鉛塩、4‐スルフィノ‐2‐ヒドロキシチオフェノール亜鉛塩、4‐スルフィノ‐2‐フェニルチオチオフェノール亜鉛塩、4‐メチルスルフィニル‐2‐ニトロチオフェノール亜鉛塩、4‐メチルスルフィニル‐2‐アミノチオフェノール亜鉛塩、4‐メチルスルフィニル‐2‐ヒドロキシチオフェノール亜鉛塩、4‐メチルスルフィニル‐2‐フェニルチオチオフェノール亜鉛塩、4‐カルバモイル‐2‐ニトロチオフェノール亜鉛塩、4‐カルバモイル‐2‐アミノチオフェノール亜鉛塩、4‐カルバモイル‐2‐ヒドロキシチオフェノール亜鉛塩、4‐カルバモイル‐2‐フェニルチオチオフェノール亜鉛塩、4‐トリクロロメチル‐2‐ニトロチオフェノール亜鉛塩、4‐トリクロロメチル‐2‐アミノチオフェノール亜鉛塩、4‐トリクロロメチル‐2‐ヒドロキシチオフェノール亜鉛塩、4‐トリクロロメチル‐2‐フェニルチオチオフェノール亜鉛塩、4‐シアノ‐2‐ニトロチオフェノール亜鉛塩、4‐シアノ‐2‐アミノチオフェノール亜鉛塩、4‐シアノ‐2‐ヒドロキシチオフェノール亜鉛塩、4‐シアノ‐2‐フェニルチオチオフェノール亜鉛塩、4‐メトキシ‐2‐ニトロチオフェノール亜鉛塩、4‐メトキシ‐2‐アミノチオフェノール亜鉛塩、4‐メトキシ‐2‐ヒドロキシチオフェノール亜鉛塩、4‐メトキシ‐2‐フェニルチオチオフェノール亜鉛塩等が挙げられる。さらに、上記式4で表される有機硫黄化合物の例示としては、2種類以上の前述の置換基で置換された化合物が挙げられ、具体的には4‐アセチル‐2‐クロロチオフェノール亜鉛塩、4‐アセチル‐2‐メチルチオフェノール亜鉛塩、4‐アセチル‐2‐カルボキシチオフェノール亜鉛塩、4‐アセチル‐2‐メトキシカルボニルチオフェノール亜鉛塩、4‐アセチル‐2‐ホルミルチオフェノール亜鉛塩、4‐アセチル‐2‐クロロカルボニルチオフェノール亜鉛塩、4‐アセチル‐2‐スルホチオフェノール亜鉛塩、4‐アセチル‐2‐メトキシスルホニルチオフェノール亜鉛塩、4‐アセチル‐2‐クロロスルホニルチオフェノール亜鉛塩、4‐アセチル‐2‐スルフィノチオフェノール亜鉛塩、4‐アセチル‐2‐メチルスルフィニルチオフェノール亜鉛塩、4‐アセチル‐2‐カルバモイルチオフェノール亜鉛塩、4‐アセチル‐2‐トリクロロメチルチオフェノール亜鉛塩、4‐アセチル‐2‐シアノチオフェノール亜鉛塩、4‐アセチル‐2‐メトキシチオフェノール亜鉛塩等が挙げられる。上記式4で表される有機硫黄化合物の例示において、M’で表される2価の金属としては、上記亜鉛以外に、マグネシウム、カルシウム、ストロンチウム、バリウム、チタンII、マンガンII、鉄II、コバルトII、ニッケルII、ジルコニウムII、スズII等が挙げられる。ナフタレンチオール類チオナフトール類としては、例えば、2-ナフタレンチオール、1-ナフタレンチオール、2-クロロ-1-ナフタレンチオール、2-ブロモ-1-ナフタレンチオール、2-フルオロ-1-ナフタレンチオール、2-シアノ-1-ナフタレンチオール、2-アセチル-1-ナフタレンチオール、1-クロロ-2-ナフタレンチオール、1-ブロモ-2-ナフタレンチオール、1-フルオロ-2-ナフタレンチオール、1-シアノ-2-ナフタレンチオール、1-アセチル-2-ナフタレンチオール、またはこれらの金属塩を挙げることができ、1-ナフタレンチオール、2-ナフタレンチオール、または、これらの亜鉛塩が好ましい。スルフェンアミド系有機硫黄化合物としては、例えば、N-シクロへキシル-2-ベンゾチアゾールスルフェンアミド、N-オキシジエチレン-2-ベンゾチアゾールスルフェンアミド、N-t-ブチル-2-ベンゾチアゾールスルフェンアミドが挙げられる。チウラム系有機硫黄化合物としては、例えば、テトラメチルチウラムモノスルフィド、テトラメチルチウラムジスルフィド、テトラエチルチウラムジスルフィド、テトラブチルチウラムジスルフィド、ジペンタメチレンチウラムテトラスルフィドが挙げられる。ジチオカルバミン酸塩類としては、例えば、ジメチルジチオカルバミン酸亜鉛、ジエチルジチオカルバミン酸亜鉛、ジブチルジチオカルバミン酸亜鉛、エチルフェニルジチオカルバミン酸亜鉛、ジメチルジチオカルバミン酸ナトリウム、ジエチルジチオカルバミン酸ナトリウム、ジメチルジチオカルバミン酸銅II、ジメチルジチオカルバミン酸鉄III、ジエチルジチオカルバミン酸セレン、ジエチルジチオカルバミン酸テルルなどを挙げることができる。チアゾール系有機硫黄化合物としては、例えば、2-メルカプトベンゾチアゾールMBT、ジベンゾチアジルジスルフィドMBTS、2-メルカプトベンゾチアゾールのナトリウム塩、亜鉛塩、銅塩、または、シクロヘキシルアミン塩、2-24-ジニトロフェニルメルカプトベンゾチアゾール、2-26-ジエチル-4-モリホリノチオベンゾチアゾールなどを挙げることができる。e有機硫黄化合物は、単独もしくは二種以上を混合して使用することができる。e有機硫黄化合物の含有量は、a基材ゴム100質量部に対して、0.05質量部以上が好ましく、より好ましくは0.1質量部以上であって、5.0質量部以下が好ましく、より好ましくは2.0質量部以下である。0.05質量部未満では、e有機硫黄化合物を添加した効果が得られず、ゴルフボールの反発性が向上しないおそれがある。また、5.0質量部を超えると、得られるゴルフボールの圧縮変形量が大きくなって、反発性が低下するおそれがある。本発明に用いられるゴム組成物は、a基材ゴム、b炭素数が3~8個のα,β-不飽和カルボン酸および/またはその金属塩、c架橋開始剤およびdカルボン酸、および、e有機硫黄化合物の他に、必要に応じて、顔料、重量調整などのための充填剤、老化防止剤、しゃく解剤、軟化剤などの添加剤を含有してもよい。また上述したように、本発明で使用するゴム組成物が、共架橋剤として炭素数が3~8個のα,β-不飽和カルボン酸のみを含有する場合、ゴム組成物は、f金属化合物をさらに含有することが好ましい。f前記金属化合物としては、ゴム組成物中においてb炭素数が3~8個のα,β-不飽和カルボン酸を中和することができるものであれば、特に限定されない。f前記金属化合物としては、例えば、水酸化マグネシウム、水酸化亜鉛、水酸化カルシウム、水酸化ナトリウム、水酸化リチウム、水酸化カリウム、水酸化銅などの金属水酸化物;酸化マグネシウム、酸化カルシウム、酸化亜鉛、酸化銅などの金属酸化物;炭酸マグネシウム、炭酸亜鉛、炭酸カルシウム、炭酸ナトリウム、炭酸リチウム、炭酸カリウムなどの金属炭酸化物が挙げられる。これらの中でも、f金属化合物として好ましいのは、二価金属化合物であり、より好ましくは亜鉛化合物である。二価金属化合物は、炭素数が3~8個のα,β-不飽和カルボン酸と反応して、金属架橋を形成するからである。また、亜鉛化合物を用いることにより、反発性の高いゴルフボールが得られる。これらのf金属化合物は単独で使用してもよいし、2種以上を併用してもよい。ゴム組成物に配合される顔料としては、例えば、白色顔料、青色顔料、紫色顔料などを挙げることができる。前記白色顔料としては、酸化チタンを使用することが好ましい。酸化チタンの種類は、特に限定されないが、隠蔽性が良好であるという理由から、ルチル型を用いることが好ましい。また、酸化チタンの含有量は、a基材ゴム100質量部に対して、0.5質量部以上が好ましく、より好ましくは2質量部以上であって、8質量部以下が好ましく、より好ましくは5質量部以下である。ゴム組成物が白色顔料と青色顔料とを含有することも好ましい態様である。青色顔料は、白色を鮮やかに見せるために配合され、例えば、群青、コバルト青、フタロシアニンブルーなどを挙げることができる。また、前記紫色顔料としては、例えば、アントラキノンバイオレット、ジオキサジンバイオレット、メチルバイオレットなどを挙げることができる。前記青色顔料の含有量は、a基材ゴム100質量部に対して、0.001質量部以上が好ましく、より好ましくは0.05質量部以上であって、0.2質量部以下が好ましく、より好ましくは0.1質量部以下である。0.001質量部未満では、青みが不十分で、黄色味がかった色に見え、0.2質量部を超えると、青くなりすぎて、鮮やかな白色外観ではなくなる。ゴム組成物に用いる充填剤としては、主として最終製品として得られるゴルフボールの重量を調整するための重量調整剤として配合されるものであり、必要に応じて配合すれば良い。前記充填剤としては、酸化亜鉛、硫酸バリウム、炭酸カルシウム、酸化マグネシウム、タングステン粉末、モリブデン粉末などの無機充填剤を挙げることができる。前記充填剤として特に好ましいのは、酸化亜鉛である。酸化亜鉛は、加硫助剤として機能し、球状コア全体の硬度を高めると考えられる。前記充填剤の含有量は、基材ゴム100質量部に対して、0.5質量部以上が好ましく、より好ましくは1質量部以上であって、30質量部以下が好ましく、25質量部以下がより好ましく、20質量部以下がさらに好ましい。充填剤の含有量が0.5質量部未満では、重量調整が難しくなり、30質量部を超えるとゴム成分の重量分率が小さくなり反発性が低下する傾向があるからである。前記老化防止剤の含有量は、a基材ゴム100質量部に対して、0.1質量部以上、1質量部以下であることが好ましい。また、しゃく解剤の含有量は、a基材ゴム100質量部に対して、0.1質量部以上、5質量部以下であることが好ましい。本発明で使用するゴム組成物は、a基材ゴム、b炭素数が3~8個のα,β-不飽和カルボン酸および/またはその金属塩、c架橋開始剤、dカルボン酸、および、e有機硫黄化合物を混合して、混練することにより得られる。混練の方法は、特に限定されず、例えば、混練ロール、バンバリーミキサー、ニーダーなどの公知の混練機を用いて行えばよい。本発明のゴルフボールが有する球状コアは、混練後のゴム組成物を金型内で成形することにより得ることができる。球状コアは、例えば、130°C~200°C、圧力2.9MPa~11.8MPaで10分間~60分間の条件、あるいは、130°C~150°Cで20分間~40分間加熱した後、160°C~180°Cで5分間~15分間の2段階で加熱する条件で成形することができる。本発明では、球状コアが所望の硬度分布を有するように成形条件を選択することが好ましい。前記球状コアは、コア半径を12.5間隔で等分した9点で測定した硬度と、コア中心からの距離とをプロットしたときに、最小二乗法によって求めた線形近似曲線のR2が0.95以上であることが好ましい。R2が0.95以上であれば、コアの硬度分布の直線性が高まり、ドライバースピン量が低下し、飛距離性能が向上する。前記球状コアの表面硬度Hsと中心硬度H0との硬度差Hs-H0は、JIS-C硬度で、15以上が好ましく、18以上がより好ましく、22以上がさらに好ましく、50以下が好ましく、45以下がより好ましく、40以下がさらに好ましい。コア表面とコア中心の硬度差が大きいと、高打出角および低スピンの飛距離が大きいゴルフボールが得られる。球状コアの中心硬度H0は、JIS-C硬度で、30以上であることが好ましく、より好ましくは40以上、さらに好ましくは45以上、さらに好ましくは50以上である。球状コアの中心硬度H0がJIS-C硬度で30未満であると、軟らかくなりすぎて反発性が低下する場合がある。また、球状コアの中心硬度H0は、JIS-C硬度で70以下であることが好ましく、より好ましくは65以下である。前記中心硬度H0がJIS-C硬度で70を超えると、硬くなり過ぎて、打球感が低下する傾向があるからである。球状コアの表面硬度Hsは、JIS-C硬度で、78以上が好ましく、より好ましくは80以上であり、100以下が好ましく、より好ましくは95以下、さらに好ましくは90以下である。前記球状コアの表面硬度を、JIS-C硬度で78以上とすることにより、球状コアが軟らかくなり過ぎることがなく、良好な反発性が得られる。また、前記球状コアの表面硬度をJIS-C硬度で100以下とすることにより、球状コアが硬くなり過ぎず、良好な打球感が得られる。前記球状コアの直径は、34.8mm以上が好ましく、より好ましくは36.8mm以上、さらに好ましくは38.8mm以上であり、42.2mm以下が好ましく、41.8mm以下がより好ましく、さらに好ましくは41.2mm以下であり、最も好ましくは40.8mm以下である。前記球状コアの直径が34.8mm以上であれば、カバーの厚みが厚くなり過ぎず、反発性がより良好となる。一方、球状コアの直径が42.2mm以下であれば、カバーが薄くなり過ぎず、カバーの機能がより発揮される。前記球状コアは、直径34.8mm~42.2mmの場合、初期荷重98Nを負荷した状態から終荷重1275Nを負荷したときまでの圧縮変形量圧縮方向にセンターが縮む量が、2.0mm以上が好ましく、より好ましくは2.8mm以上、6.0mm以下が好ましく、より好ましくは4.5mm以下である。前記圧縮変形量が、2.0mm以上であれば打球感がより良好となり、6.0mm以下であれば、反発性がより良好となる。本発明のゴルフボールのカバーは、樹脂成分を含有するカバー用組成物から形成される。前記樹脂成分としては、例えば、アイオノマー樹脂、BASFジャパン株から商品名エラストラン登録商標で市販されている熱可塑性ポリウレタンエラストマー、アルケマ株から商品名ペバックス登録商標で市販されている熱可塑性ポリアミドエラストマー、東レデュポン株から商品名ハイトレル登録商標で市販されている熱可塑性ポリエステルエラストマー、三菱化学株から商品名ラバロン登録商標で市販されている熱可塑性スチレンエラストマーなどが挙げられる。前記アイオノマー樹脂としては、例えば、オレフィンと炭素数3~8個のα,β-不飽和カルボン酸との二元共重合体中のカルボキシル基の少なくとも一部を金属イオンで中和したもの、オレフィンと炭素数3~8個のα,β-不飽和カルボン酸とα,β-不飽和カルボン酸エステルとの三元共重合体のカルボキシル基の少なくとも一部を金属イオンで中和したもの、あるいは、これらの混合物を挙げることができる。前記オレフィンとしては、炭素数が2~8個のオレフィンが好ましく、例えば、エチレン、プロピレン、ブテン、ペンテン、ヘキセン、ヘプテン、オクテン等を挙げることができ、特にエチレンが好ましい。前記炭素数が3~8個のα,β-不飽和カルボン酸としては、例えば、アクリル酸、メタクリル酸、フマル酸、マレイン酸、クロトン酸等が挙げられ、特にアクリル酸またはメタクリル酸が好ましい。また、α,β-不飽和カルボン酸エステルとしては、例えば、アクリル酸、メタクリル酸、フマル酸、マレイン酸等のメチル、エチル、プロピル、n-ブチル、イソブチルエステル等が用いられ、特にアクリル酸エステルまたはメタクリル酸エステルが好ましい。これらのなかでも、前記アイオノマー樹脂としては、エチレン-メタアクリル酸二元共重合体の金属イオン中和物、エチレン-メタアクリル酸-メタアクリル酸エステル三元共重合体の金属イオン中和物が好ましい。前記アイオノマー樹脂の具体例を商品名で例示すると、三井デュポンポリケミカル株から市販されているハイミランHimilan登録商標例えば、ハイミラン1555Na、ハイミラン1557Zn、ハイミラン1605Na、ハイミラン1706Zn、ハイミラン1707Na、ハイミランAM3711Mgなどが挙げられ、三元共重合体アイオノマー樹脂としては、ハイミラン1856Na、ハイミラン1855Znなどが挙げられる。さらにデュポン社から市販されているアイオノマー樹脂としては、サーリンSurlyn登録商標例えば、サーリン8945Na、サーリン9945Zn、サーリン8140Na、サーリン8150Na、サーリン9120Zn、サーリン9150Zn、サーリン6910Mg、サーリン6120Mg、サーリン7930Li、サーリン7940Li、サーリンAD8546Liなどが挙げられ、三元共重合体アイオノマー樹脂としては、サーリン8120Na、サーリン8320Na、サーリン9320Zn、サーリン6320Mg、HPF1000Mg、HPF2000Mgなどが挙げられる。またエクソンモービル化学株から市販されているアイオノマー樹脂としては、アイオテックIotek登録商標例えば、アイオテック8000Na、アイオテック8030Na、アイオテック7010Zn、アイオテック7030Znなどが挙げられ、三元共重合体アイオノマー樹脂としては、アイオテック7510Zn、アイオテック7520Znなどが挙げられる。なお、前記アイオノマー樹脂の商品名の後の括弧内に記載したNa、Zn、Li、Mgなどは、これらの中和金属イオンの金属種を示している。前記アイオノマー樹脂は、単独で若しくは2種以上を混合して使用しても良い。本発明のゴルフボールのカバーを構成するカバー用組成物は、樹脂成分として、熱可塑性ポリウレタンエラストマーまたはアイオノマー樹脂を含有することが好ましい。アイオノマー樹脂を使用する場合には、熱可塑性スチレンエラストマーを併用することも好ましい。カバー用組成物の樹脂成分中のポリウレタンまたはアイオノマー樹脂の含有率は、50質量以上が好ましく、60質量以上がより好ましく、70質量以上がさらに好ましい。前記カバー用組成物は、上述した樹脂成分のほか、白色顔料例えば、酸化チタン、青色顔料、赤色顔料などの顔料成分、酸化亜鉛、炭酸カルシウムや硫酸バリウムなどの重量調整剤、分散剤、老化防止剤、紫外線吸収剤、光安定剤、蛍光材料または蛍光増白剤などを、カバーの性能を損なわない範囲で含有してもよい。前記白色顔料例えば、酸化チタンの含有量は、カバーを構成する樹脂成分100質量部に対して、0.5質量部以上が好ましく、より好ましくは1質量部以上であって、10質量部以下が好ましく、より好ましくは8質量部以下である。白色顔料の含有量を0.5質量部以上とすることによって、カバーに隠蔽性を付与することができる。また、白色顔料の含有量が10質量部超になると、得られるカバーの耐久性が低下する場合があるからである。前記カバー用組成物のスラブ硬度は、所望のゴルフボールの性能に応じて適宜設定することが好ましい。例えば、飛距離を重視するディスタンス系のゴルフボールの場合、カバー用組成物のスラブ硬度は、ショアD硬度で50以上が好ましく、55以上がより好ましく、80以下が好ましく、70以下がより好ましい。カバー用組成物のスラブ硬度を50以上にすることにより、ドライバーショットおよびアイアンショットにおいて、高打出角で低スピンのゴルフボールが得られ、飛距離が向上する。また、カバー用組成物のスラブ硬度を80以下とすることにより、耐久性に優れたゴルフボールが得られる。また、コントロール性を重視するスピン系のゴルフボールの場合、カバー用組成物のスラブ硬度は、ショアD硬度で、50未満が好ましく、20以上が好ましく、25以上がより好ましい。カバー用組成物のスラブ硬度が、ショアD硬度で50未満であれば、ドライバーショットでは、本発明のコアにより、高飛距離化がはかれるとともに、アプローチショットのスピン量が高くなり、グリーン上で止まりやすいゴルフボールが得られる。また、スラブ硬度を20以上とすることにより、耐擦過傷性が向上する。複数のカバー層の場合は、各層を構成するカバー用組成物のスラブ硬度は、上記範囲内であれば、同一あるいは異なっても良い。本発明のゴルフボールのカバーを成形する方法としては、例えば、カバー用組成物から中空殻状のシェルを成形し、コアを複数のシェルで被覆して圧縮成形する方法好ましくは、カバー用組成物から中空殻状のハーフシェルを成形し、コアを2枚のハーフシェルで被覆して圧縮成形する方法、あるいは、カバー用組成物をコア上に直接射出成形する方法を挙げることができる。圧縮成形法によりカバーを成形する場合、ハーフシェルの成形は、圧縮成形法または射出成形法のいずれの方法によっても行うことができるが、圧縮成形法が好適である。カバー用組成物を圧縮成形してハーフシェルに成形する条件としては、例えば、1MPa以上、20MPa以下の圧力で、カバー用組成物の流動開始温度に対して、-20°C以上、70°C以下の成形温度を挙げることができる。前記成形条件とすることによって、均一な厚みをもつハーフシェルを成形できる。ハーフシェルを用いてカバーを成形する方法としては、例えば、コアを2枚のハーフシェルで被覆して圧縮成形する方法を挙げることができる。ハーフシェルを圧縮成形してカバーに成形する条件としては、例えば、0.5MPa以上、25MPa以下の成形圧力で、カバー用組成物の流動開始温度に対して、-20°C以上、70°C以下の成形温度を挙げることができる。前記成形条件とすることによって、均一なカバー厚みを有するゴルフボールカバーを成形できる。カバー用組成物を射出成形してカバーを成形する場合、押出して得られたペレット状のカバー用組成物を用いて射出成形しても良いし、あるいは、基材樹脂成分や顔料などのカバー用材料をドライブレンドして直接射出成形してもよい。カバー成形用上下金型としては、半球状キャビティを有し、ピンプル付きで、ピンプルの一部が進退可能なホールドピンを兼ねているものを使用することが好ましい。射出成形によるカバーの成形は、ホールドピンを突き出し、コアを投入してホールドさせた後、カバー用組成物を注入して、冷却することによりカバーを成形することができ、例えば、9MPa~15MPaの圧力で型締めした金型内に、200°C~250°Cに加熱したカバー用組成物を0.5秒~5秒で注入し、10秒~60秒間冷却して型開きすることにより行う。カバーを成形する際には、通常、表面にディンプルと呼ばれるくぼみが形成される。カバーに形成されるディンプルの総数は、200個以上500個以下が好ましい。ディンプルの総数が200個未満では、ディンプルの効果が得られにくい。また、ディンプルの総数が500個を超えると、個々のディンプルのサイズが小さくなり、ディンプルの効果が得られにくい。形成されるディンプルの形状平面視形状は、特に限定されるものではなく、円形;略三角形、略四角形、略五角形、略六角形などの多角形;その他不定形状;を単独で使用してもよいし、2種以上を組合せて使用してもよい。前記カバーの厚みは、4.0mm以下が好ましく、より好ましくは3.0mm以下、さらに好ましくは2.0mm以下である。カバーの厚みが4.0mm以下であれば、得られるゴルフボールの反発性や打球感がより良好となる。前記カバーの厚みは、0.3mm以上が好ましく、0.5mm以上がより好ましく、さらに好ましくは0.8mm以上、特に好ましくは1.0mm以上である。カバーの厚みが0.5mm未満では、カバーの耐久性や耐摩耗性が低下する場合がある。複数のカバー層の場合は、複数のカバー層の合計厚みが上記範囲であることが好ましい。カバーが成形されたゴルフボール本体は、金型から取り出し、必要に応じて、バリ取り、洗浄、サンドブラストなどの表面処理を行うことが好ましい。また、所望により、塗膜やマークを形成することもできる。前記塗膜の膜厚は、特に限定されないが、5μm以上が好ましく、7μm以上がより好ましく、50μm以下が好ましく、40μm以下がより好ましく、30μm以下がさらに好ましい。膜厚が5μm未満になると継続的な使用により塗膜が摩耗消失しやすくなり、膜厚が50μmを超えるとディンプルの効果が低下してゴルフボールの飛行性能が低下するからである。本発明のゴルフボールは、直径40mm~45mmの場合、初期荷重98Nを負荷した状態から終荷重1275Nを負荷したときの圧縮変形量圧縮方向に縮む量は、2.0mm以上であることが好ましく、より好ましくは2.4mm以上であり、さらに好ましくは2.5mm以上であり、最も好ましくは2.8mm以上であり、4.0mm以下であることが好ましく、より好ましくは3.8mm以下であり、さらに好ましくは3.6mm以下である。前記圧縮変形量が2.5mm以上のゴルフボールは、硬くなり過ぎず、打球感が良い。一方、圧縮変形量を4.0mm以下にすることにより、反発性が高くなる。本発明のゴルフボールの構造は、球状コアと、前記球状コアを被覆する一層以上のカバーとを有するものであれば、特に限定されない。球状コアは、単層構造であることが好ましい。単層構造の球状コアは、多層構造の界面における打撃時のエネルギーロスがなく、反発性が向上するからである。また、カバーは、一層以上の構造であればよく、単層構造、あるいは、少なくとも二層以上の多層構造を有していてもよい。本発明のゴルフボールとしては、例えば、球状コアと前記球状コアを被覆するように配設された単層のカバーとからなるツーピースゴルフボール;球状コアと前記球状コアを被覆するように配設された二層以上のカバーを有するマルチピースゴルフボールスリーピースゴルフボールを含む;球状コアと前記球状コアの周囲に設けられた糸ゴム層と、前記糸ゴム層を被覆するように配設されたカバーとを有する糸巻きゴルフボールなどを挙げることができる。上記いずれの構造のゴルフボールにも本発明を好適に利用できる。以下、本発明を実施例によって詳細に説明するが、本発明は、下記実施例によって限定されるものではなく、本発明の趣旨を逸脱しない範囲の変更、実施の態様は、いずれも本発明の範囲内に含まれる。[評価方法]1圧縮変形量mmコアまたはゴルフボールに初期荷重98Nを負荷した状態から終荷重1275Nを負荷したときまでの圧縮方向の変形量圧縮方向にコアまたはゴルフボールが縮む量を測定した。2反発係数各コアまたはゴルフボールに198.4gの金属製円筒物を40m/秒の速度で衝突させ、衝突前後の前記円筒物およびコアまたはゴルフボールの速度を測定し、それぞれの速度および質量から各コアまたはゴルフボールの反発係数を算出した。測定は各コアまたはゴルフボールについて12個ずつ行って、その平均値をそのコアまたはゴルフボールの反発係数とした。なお、表3~表6において、反発係数は、コアNo.6-2との反発係数との差で示した。ゴルフボールNo.1~No.12、24,25、28の反発係数は、ゴルフボールNo.7との差で示した。ゴルフボールNo.13~23、26、27,29の反発係数は、ゴルフボールNo.19との差で示した。3スラブ硬度ショアD硬度カバー用組成物を用いて、射出成形により、厚み約2mmのシートを作製し、23°Cで2週間保存した。このシートを、測定基板などの影響が出ないように、3枚以上重ねた状態で、ASTM-D2240に規定するスプリング式硬度計ショアD型を備えた高分子計器社製自動ゴム硬度計P1型を用いて測定した。4コア硬度分布JIS-C硬度スプリング式硬度計JIS-C型を備えた高分子計器社製自動ゴム硬度計P1型を用いて、コアの表面部において測定したJIS-C硬度をコア表面硬度とした。また、コアを半球状に切断し、切断面の中心、および、中心から所定の距離において硬度を測定した。なお、中心から所定の距離の4点で硬度を測定して、これらを平均することにより算出した。5ドライバー飛距離mおよびスピン量rpmゴルフラボラトリー社製のスイングロボットM/Cに、メタルヘッド製W1ドライバーSRIスポーツ社製、XXIOSロフト11°を取り付け、ヘッドスピード40m/秒でゴルフボールを打撃し、打撃直後のゴルフボールのスピン速度、ならびに飛距離発射始点から静止地点までの距離を測定した。測定は、各ゴルフボールについて12回ずつ行って、その平均値をそのゴルフボールの測定値とした。なお、打撃直後のゴルフボールのスピン速度は、打撃されたゴルフボールを連続写真撮影することによって測定した。[ゴルフボールの作製]1コアの作製表3~表6に示す配合のゴム組成物を混練ロールにより混練し、半球状キャビティを有する上下金型内で170°C、20分間加熱プレスすることにより直径39.8mmの球状コアを得た。コアNo.1~10、12、13のそれぞれについて、サンセラーSRアクリル酸亜鉛の量を変更することにより、圧縮変形量が異なる2~3種類のコアNo.X-1~X-3、X=1~13を作製した。また、コアNo.5-2については、ステアリン酸の量を変更したコアNo.11を作製した。また、表7~表11に示す配合のゴム組成物を混練ロールにより混練し、半球状キャビティを有する上下金型内で170°C、20分間加熱プレスすることにより直径39.8mmの球状コアを得た。BR730:JSR社製、ハイシスポリブタジエンシス-1,4-結合含有量=96質量、1,2-ビニル結合含有量=1.3質量、ムーニー粘度ML14100°C=55、分子量分布Mw/Mn=3サンセラーSR:三新化学工業社製アクリル酸亜鉛10質量ステアリン酸コーティング品酸化亜鉛:東邦亜鉛社製銀嶺R硫酸バリウム:堺化学社製硫酸バリウムBD、最終的に得られるゴルフボールの質量が45.4gとなるように調整した。2-チオナフトール:東京化成工業社製PCTP:東京化成工業社製ペンタクロロチオフェノールPBDS:ビスペンタブロモフェニルジスルフィドDPDS:住友精化社製ジフェニルジスルフィドDCP:日油社製、パークミル登録商標Dジクミルパーオキサイドステアリン酸:日油社製ミリスチン酸:東京化成工業社製デカン酸:東京化成工業社製シクロヘキサンカルボン酸:東京化成工業社製得られたコアNo.1~No.4を二等分に切断して、コア断面をパーキンエルマー社製フーリエ変換赤外分光分析装置FT-IRSpectrumOneで分析したところ、コア中心から半径1mmのコア中心部においては、dステアリン酸の金属塩に由来する1543cm-1のピークが認められたが、コア表面部においては、dステアリン酸の金属塩に由来する1543cm-1のピークは認められなかった。2カバーの作製次に、表12に示した配合のカバー用材料を、二軸混練型押出機により押し出して、ペレット状のカバー用組成物を調製した。押出は、スクリュー径45mm、スクリュー回転数200rpm、スクリューL/D=35で行った。配合物は、押出機のダイの位置で150~230°Cに加熱された。得られたカバー用組成物を上述のようにして得られた球状コア上に射出成形して、球状コアと前記コアを被覆するカバーを有するゴルフボールを作製した。カバー用組成物としては、ショアD硬度が50以上のカバー用組成物を用いてディスタンス系ゴルフボールNo.1~No.12、24、25、28を作製し、ショアD硬度が50未満のカバー用組成物を用いてコントロール系ゴルフボールNo.13~No.23、26、27、29を作製した。ハイミラン1605:三井デュポンポリケミカル社製のナトリウムイオン中和エチレン-メタクリル酸共重合体系アイオノマー樹脂ハイミラン1706:三井デュポンポリケミカル社製の亜鉛イオン中和エチレン-メタクリル酸共重合体系アイオノマー樹脂ハイミラン1855:三井デュポンポリケミカル社製の亜鉛イオン中和エチレン-メタクリル酸-イソブチルアクリレート共重合体系アイオノマー樹脂ハイミラン1856:三井デュポンポリケミカル社製のナトリウムイオン中和エチレン-メタクリル酸-イソブチルアクリレート共重合体系アイオノマー樹脂エラストランXNY85A:BASFジャパン社製熱可塑性ポリウレタンエラストマーエラストランXNY97A:BASFジャパン社製熱可塑性ポリウレタンエラストマー[評価結果]1コア反発性について図1は、表3~表6のコアNo.1~No.10、No.12、No.13の反発係数と圧縮変形量との関係示したグラフである。図1から、同一の圧縮変形量で比較すると、dカルボン酸とe有機硫黄化合物とを含有するゴム組成物からなるコアは、dカルボン酸を含有しない場合に比べて反発性が向上していることが分かる。2コア硬度分布について表7~表11、および、図2~図14には、コアの硬度分布を示した。表7~表11から、ゴム組成物がdカルボン酸とe有機硫黄化合物とを含有するコアの硬度分布の線形近似曲線のR2はいずれも0.95以上であり、dカルボン酸を含有しない場合に比べて直線性が高くなることが分かる。また、組み合わせる有機硫黄化合物やカルボン酸の種類によって、近似曲線の勾配が異なる。有機硫黄化合物として、チオール基を有する有機硫黄化合物を用いたコアNo.1-2およびNo.2-2の方が、ジスルフィド結合を有する有機硫黄化合物を用いたコアNo.3-2およびNo.4-1より、コア中心とコア表面との硬度差が大きくなる傾向が認められた。また、カルボン酸として、低炭素数のカルボン酸を用いた方が、コア中心とコア表面との硬度差が大きくなる傾向が認められた。3ゴルフボールの飛行性能について表7~表11には、ゴルフボールの飛行性能について評価した結果を示した。ゴルフボールNo.1~12、24、25、28については、ゴルフボールNo.7の物性を基準として、ゴルフボールNo.13~23、26、27、29については、ゴルフボールNo.19の物性を基準として、ドライバースピン量、飛距離、反発係数の差で示した。ゴルフボールNo.1~No.5、No.13~No.17、No.24~No.29は、ゴルフボールの球状コアが、a基材ゴム、b共架橋剤、c架橋開始剤、dカルボン酸、および、e有機硫黄化合物を含有するゴム組成物から形成されている本発明の実施例である。ゴルフボールNo.6およびNo.18は、球状コアが、e有機硫黄化合物は含有しないが、a基材ゴムとb共架橋剤とdカルボン酸とを含有するゴム組成物から形成されている参考例である。ゴルフボールNo.7~12およびゴルフボールNo.19~No.23は、球状コアが、従来のゴム組成物から形成されている場合である。ゴルフボールNo.1とNo.8とを比べると、本発明のゴルフボールNo.1は、従来のゴルフボールNo.8に比べて、反発性が高く、かつ、ドライバースピン量が低く、飛距離が大きいことが分かる。同様のことが、ゴルフボールNo.3とNo.9、ゴルフボールNo.4とNo.10、ゴルフボールNo.5とNo.11、ゴルフボールNo.13とNo.20、ゴルフボールNo.15とNo.21、ゴルフボールNo.16とNo.22、および、ゴルフボールNo.17とNo.23との比較から明らかであり、本発明のゴルフボールは、反発性が高く、かつ、ドライバーショットのスピン量が低い。その結果、飛距離が大きいゴルフボールが得られている。"